(57)【要約】      （修正有）【課題】エポキシ樹脂組成物を硬化させて得られる硬化物の着色を、従来よりも低減させることができる硬化剤、及びこれを用いた硬化性樹脂組成物の提供。【解決手段】一般式（１）で表されるエポキシ樹脂用の硬化剤である。2015209502.tif 000014（Ｒ１、Ｒ３及びＲ４は各々独立に、−Ｏ−等により中断されていてもよい脂肪族炭化水素基；Ｒ２はＨ、置換されていてもよい炭化水素基、置換されていてもよい複素環基、−ＣＯＯＲ５基、又は、部分構造式（２））2015209502.tif 000015【選択図】なし【特許請求の範囲】
【請求項１】
下記一般式（１）、
2015209502.tif 000012
（式中、Ｒ１、Ｒ３およびＲ４はそれぞれ独立に、−Ｏ−、−ＣＯ−、−ＯＣＯ−、−ＣＯＯ−、−Ｓ−、−ＳＯ−、および−ＳＯ２−により中断されていてもよい炭素原子数１〜２０の脂肪族炭化水素基を表し、Ｒ２は、水素原子、置換されていてもよい炭素原子数１〜２０の炭化水素基、置換されていてもよい炭素原子数２〜２０の複素環基、−ＣＯＯＲ５基（Ｒ５は、水素原子、または、置換されていてもよい炭素原子数１〜２０の炭化水素基を表す。）、または、下記部分構造式（２）、
2015209502.tif 000013
（式中、Ｒ６は、水素原子、シアノ基、ニトロ基、−ＣＯＯＲ９基または−ＣＯＲ９基を表し、Ｒ７は、シアノ基、ニトロ基、−ＣＯＯＲ９基、−ＣＯＲ９基、置換されていてもよい炭素原子数１〜２０の炭化水素基、または、置換されていてもよい炭素原子数２〜２０の複素環基を表し、Ｒ８は、水素原子、置換されていてもよい炭素原子数１〜２０の炭化水素基、または、置換されていてもよい炭素原子数２〜２０の複素環基を表し、Ｒ９は、水素原子、または、置換されていてもよい炭素原子数１〜２０の炭化水素基を表す）であって、Ｒ２、Ｒ５、Ｒ７、Ｒ８およびＲ９の炭素原子数１〜２０の炭化水素基は、−Ｏ−、−ＣＯＯ−、−ＯＣＯ−、−ＣＯ−、−ＣＳ−、−Ｓ−、−ＳＯ−、−ＳＯ２−、−ＮＲ−、−ＮＲ−ＣＯ−、−ＣＯ−ＮＲ−、−ＮＲ−ＣＯＯ−、−ＯＣＯ−ＮＲ−または−ＳｉＲＲ’−で中断されていてもよく、ＲおよびＲ’は、置換基を有していない炭化水素基を表す）で表されることを特徴とする硬化剤。
【請求項２】
エポキシ樹脂用熱硬化剤である請求項１記載の硬化剤。
【請求項３】
（Ａ）硬化剤、および（Ｂ）エポキシ樹脂を含有する硬化性樹脂組成物において、
前記（Ａ）硬化剤が、請求項１記載の硬化剤であることを特徴とする硬化性樹脂組成物。
【請求項４】
前記（Ａ）硬化剤の含有量が、前記（Ｂ）エポキシ樹脂１００質量部に対して、０．００１〜５０質量部である請求項３記載の硬化性樹脂組成物。
【発明の詳細な説明】
【技術分野】
【０００１】
本発明は、硬化剤、およびこれを用いた硬化性樹脂組成物に関し、詳しくは、硬化性樹脂組成物を硬化させて得られる硬化物の着色を、従来よりも低減させることができる硬化剤、およびこれを用いた硬化性樹脂組成物に関する。
【背景技術】
【０００２】
エポキシ樹脂は、各種基材への接着性に優れており、また、エポキシ樹脂を硬化剤で硬化させた硬化物は、耐熱性、耐薬品性、電気特性、機械特性等が、他の樹脂硬化物と比較して優れているため、塗料、接着剤、半導体封止、各種成形材料等の幅広い用途において多用されている。
【０００３】
半導体封止、特に発光素子や受光素子に用いられるエポキシ樹脂組成物では、硬化性に優れることから、イミダゾール類、またはジアザビシクロウンデセン（ＤＢＵ）類等の硬化促進剤が用いられてきた。エポキシ系樹脂の硬化剤としてイミダゾール類を用いた先行技術としては、例えば、特許文献１および２が挙げられる。
【先行技術文献】
【特許文献】
【０００４】
【特許文献１】特開平０７−１０９２６１号公報
【特許文献２】特開２０００−２９０２６０号公報
【発明の概要】
【発明が解決しようとする課題】
【０００５】
しかしながら、このような硬化剤を含有するエポキシ樹脂組成物を高温で硬化させると、黄変が起こり、光学特性が低下することがある。また、硬化（封止）した半導体素子を長時間使用することで樹脂が黄変することが知られている。半導体封止用途に限らず、エポキシ樹脂の硬化物は光学材料として多く用いられていることから、そのような分野においては、硬化物の着色が小さく、また、透明性に優れることが求められている。
【０００６】
そこで、本発明の目的は、硬化性樹脂組成物を硬化させて得られる硬化物の着色を、従来よりも低減させることができる硬化剤、およびこれを用いた硬化性樹脂組成物を提供することにある。
【課題を解決するための手段】
【０００７】
本発明者は、上記課題を解決すべく鋭意検討した結果、特定の構造を有するイミダゾール化合物であれば、上記課題を解決しうることを見出し、本発明を完成するに至った。
【０００８】
すなわち、本発明の硬化剤は、下記一般式（１）、
2015209502.tif 000002
（式中、Ｒ１、Ｒ３およびＲ４はそれぞれ独立に、−Ｏ−、−ＣＯ−、−ＯＣＯ−、−ＣＯＯ−、−Ｓ−、−ＳＯ−、および−ＳＯ２−により中断されていてもよい炭素原子数１〜２０の脂肪族炭化水素基を表し、Ｒ２は、水素原子、置換されていてもよい炭素原子数１〜２０の炭化水素基、置換されていてもよい炭素原子数２〜２０の複素環基、−ＣＯＯＲ５基（Ｒ５は、水素原子、または、置換されていてもよい炭素原子数１〜２０の炭化水素基を表す。）、または、下記部分構造式（２）、
2015209502.tif 000003
（式中、Ｒ６は、水素原子、シアノ基、ニトロ基、−ＣＯＯＲ９基または−ＣＯＲ９基を表し、Ｒ７は、シアノ基、ニトロ基、−ＣＯＯＲ９基、−ＣＯＲ９基、置換されていてもよい炭素原子数１〜２０の炭化水素基、または、置換されていてもよい炭素原子数２〜２０の複素環基を表し、Ｒ８は、水素原子、置換されていてもよい炭素原子数１〜２０の炭化水素基、または、置換されていてもよい炭素原子数２〜２０の複素環基を表し、Ｒ９は、水素原子、または、置換されていてもよい炭素原子数１〜２０の炭化水素基を表す）であって、Ｒ２、Ｒ５、Ｒ７、Ｒ８およびＲ９の炭素原子数１〜２０の炭化水素基は、−Ｏ−、−ＣＯＯ−、−ＯＣＯ−、−ＣＯ−、−ＣＳ−、−Ｓ−、−ＳＯ−、−ＳＯ２−、−ＮＲ−、−ＮＲ−ＣＯ−、−ＣＯ−ＮＲ−、−ＮＲ−ＣＯＯ−、−ＯＣＯ−ＮＲ−または−ＳｉＲＲ’−で中断されていてもよく、ＲおよびＲ’は、置換基を有していない炭化水素基を表す）で表されることを特徴とするものである。
【０００９】
本発明の硬化剤は、エポキシ樹脂用熱硬化剤として好適に用いることができる。
【００１０】
本発明の硬化性樹脂組成物は、（Ａ）硬化剤、および（Ｂ）エポキシ樹脂を含有する硬化性樹脂組成物において、
前記（Ａ）硬化剤が、本発明の硬化剤であることを特徴とするものである。
【００１１】
本発明の硬化性樹脂組成物においては、前記（Ａ）硬化剤の含有量が、前記（Ｂ）エポキシ樹脂１００質量部に対して、０．００１〜５０質量部であることが好ましい。
【発明の効果】
【００１２】
本発明によれば、硬化性樹脂組成物を硬化させて得られる硬化物の着色を、従来よりも低減させることができる硬化剤、およびこれを用いた硬化性樹脂組成物を提供することができる。
【発明を実施するための形態】
【００１３】
以下、本発明の実施の形態につき、詳細に説明する。
＜硬化剤＞
まず、本発明の硬化剤について説明する。本発明の硬化剤は、下記一般式（１）、
2015209502.tif 000004
で表される。ここで、式中、Ｒ１、Ｒ３およびＲ４はそれぞれ独立に、−Ｏ−、−ＣＯ−、−ＯＣＯ−、−ＣＯＯ−、−Ｓ−、−ＳＯ−、および−ＳＯ２−により中断されていてもよい炭素原子数１〜２０の脂肪族炭化水素基を表し、Ｒ２は、水素原子、置換されていてもよい炭素原子数１〜２０の炭化水素基、置換されていてもよい炭素原子数２〜２０の複素環基、−ＣＯＯＲ５基を表し、Ｒ５は、水素原子、または、置換されていてもよい炭素原子数１〜２０の炭化水素基を表す。
【００１４】
また、Ｒ２は、下記部分構造式（２）、
2015209502.tif 000005
であってもよい。ここで、式中、Ｒ６は、水素原子、シアノ基、ニトロ基、−ＣＯＯＲ９基または−ＣＯＲ９基を表し、Ｒ７は、シアノ基、ニトロ基、−ＣＯＯＲ９基、−ＣＯＲ９基、置換されていてもよい炭素原子数１〜２０の炭化水素基、または、置換されていてもよい炭素原子数２〜２０の複素環基を表し、Ｒ８は、水素原子、置換されていてもよい炭素原子数１〜２０の炭化水素基、または、置換されていてもよい炭素原子数２〜２０の複素環基を表し、Ｒ９は、水素原子、または、置換されていてもよい炭素原子数１〜２０の炭化水素基を表す。Ｒ２、Ｒ５、Ｒ７、Ｒ８およびＲ９の炭素原子数１〜２０の炭化水素基は、−Ｏ−、−ＣＯＯ−、−ＯＣＯ−、−ＣＯ−、−ＣＳ−、−Ｓ−、−ＳＯ−、−ＳＯ２−、−ＮＲ−、−ＮＲ−ＣＯ−、−ＣＯ−ＮＲ−、−ＮＲ−ＣＯＯ−、−ＯＣＯ−ＮＲ−または−ＳｉＲＲ’−で中断されていてもよく、ＲおよびＲ’は、置換基を有していない炭化水素基である。
【００１５】
上記一般式（１）中のＲ１、Ｒ３およびＲ４が表す炭素原子数１〜２０の脂肪族炭化水素基としては、飽和および不飽和の脂肪族炭化水素を含み、脂環式構造を有していてもよいが、イミダゾール環と共役するＣ＝Ｃの２重結合およびＣ≡Ｃの３重結合を含まないことが好ましい。具体例としては、メチル基、エチル基、プロピル基、イソプロピル基、ブチル基、イソブチル基、ｓ−ブチル基、ｔ−ブチル基、ペンチル基、イソペンチル基、ｔ−ペンチル基、ヘキシル基、ヘプチル基、オクチル基、イソオクチル基、２−エチルヘキシル基、ｔ−オクチル基、ノニル基、イソノニル基、デシル基、イソデシル基、ウンデシル基、ドデシル基、テトラデシル基、ヘキサデシル基、オクタデシル基、イコシル基、シクロペンチル基、シクロヘキシル基、シクロヘキシルメチル基、アリル基等が挙げられる。これら脂肪族炭化水素基は基中のアルキレン（イミダゾール環との連結部を含む）が−Ｏ−、−ＣＯ−、−ＯＣＯ−、−ＣＯＯ−、−Ｓ−、−ＳＯ−、および−ＳＯ２−により中断されていてもよい。
【００１６】
上記一般式（１）または（２）中の、Ｒ２、Ｒ５、Ｒ７、Ｒ８およびＲ９が表す炭素原子数１〜２０の炭化水素基としては、アルキル基、アルケニル基、アルキニル基等の脂肪族炭化水素基、シクロアルキル基等の脂環族炭化水素基、アリール基、アリールアルキル基等の芳香族炭化水素基が挙げられる。炭化水素基としては炭素原子数１〜１０のものが好ましい。これら炭化水素基は、置換基を有しているものであってもよい。
【００１７】
炭化水素基の具体例としては、例えば、メチル基、エチル基、プロピル基、イソプロピル基、ブチル基、イソブチル基、ｓ−ブチル基、ｔ−ブチル基、ペンチル基、イソペンチル基、ｔ−ペンチル基、ヘキシル基、ヘプチル基、オクチル基、イソオクチル基、２−エチルヘキシル基、ｔ−オクチル基、ノニル基、イソノニル基、デシル基、イソデシル基、ウンデシル基、ドデシル基、テトラデシル基、ヘキサデシル基、オクタデシル基、イコシル基、シクロペンチル基、シクロヘキシル基、シクロヘキシルメチル基、ビニル基、アリル基、３−ブテニル基、イソブテニル基、４−ペンテニル基、５−ヘキセニル基、６−ヘプテニル基、７−オクテニル基、エチニル基、２−プロピニル基、３−ブチニル基、１−メチル−２−プロピニル基、１，１−ジメチル−２−プロピニル基等の脂肪族炭化水素；フェニル基、ナフチル基等の芳香族炭化水素；ベンジル基、２−フェニルエタン−１−イル基、３−フェニルプロパン−１−イル基、１−ナフチルメチル基、２−ナフチルメチル基等のアルキル鎖で連結された芳香族炭化水素等が挙げられる。
【００１８】
これら炭化水素基は、炭化水素基のアルキル鎖が、−Ｏ−、−ＣＯＯ−、−ＯＣＯ−、−ＣＯ−、−ＣＳ−、−Ｓ−、−ＳＯ−、−ＳＯ２−、−ＮＲ−、−ＮＲ−ＣＯ−、−ＣＯ−ＮＲ−、−ＮＲ−ＣＯＯ−、−ＯＣＯ−ＮＲ−または−ＳｉＲＲ’−で中断されていてもよい。また、炭化水素基中の水素原子が、フッ素原子、塩素原子、臭素原子およびヨウ素原子等のハロゲン原子、シアノ基、ニトロ基、水酸基、チオール基、アミノ基（−ＮＨ２）、カルボキシル基（−ＣＯＯＨ）またはスルフィノ基（−ＳＯ２Ｈ）で置換されているものであってもよい。ＲおよびＲ’は、水素原子または上記した置換基を有していない炭化水素基である。中断、置換は組み合わされてもよい。
【００１９】
上記一般式（１）または（２）中の、Ｒ２、Ｒ７およびＲ８が表す炭素原子数２〜２０の複素環基は、脂環族複素環基、芳香族複素環基が挙げられる。これら複素環基は、置換基を有しているものであってもよい。
【００２０】
複素環基の具体例としては、テトラヒドロフラン基、ジオキソラニル基、テトラヒドロピラニル基、モルホリルフラン基、チオフェン基、メチルチオフェン基、ヘキシルチオフェン基、ベンゾチオフェン基、ピロール基、ピロリジン基、イミダゾール基、イミダゾリジン基、ピラゾール基、ピラゾリジン基、ピペリジン基およびピペラジン基、並びに炭化水素基で置換されたテトラヒドロフラン基、ジオキソラニル基、テトラヒドロピラニル基、モルホリルフラン基、チオフェン基、メチルチオフェン基、ヘキシルチオフェン基、ベンゾチオフェン基、ピロール基、ピロリジン基、イミダゾール基、イミダゾリジン基、ピラゾール基、ピラゾリジン基、ピペリジン基およびピペラジン基等が挙げられる。
【００２１】
これらの複素環基中のアルキレン部分および複素環とアルキル基との結合部は、−Ｏ−、−ＣＯＯ−、−ＯＣＯ−、−ＣＯ−、−ＣＳ−、−Ｓ−、−ＳＯ−、−ＳＯ２−、−ＮＲ−、−ＮＲ−ＣＯ−、−ＣＯ−ＮＲ−、−ＮＲ−ＣＯＯ−、−ＯＣＯ−ＮＲ−または−ＳｉＲＲ’−で中断されていてもよい。ただし、これら中断する２価の基は隣り合わないものとする。また、複素環基中の水素原子が、フッ素原子、塩素原子、臭素原子およびヨウ素原子等のハロゲン原子、シアノ基、ニトロ基、水酸基、チオール基、アミノ基（−ＮＨ２）、カルボキシル基（−ＣＯＯＨ）またはスルフィノ基（−ＳＯ２Ｈ）で置換されているものであってもよい。ＲおよびＲ’は、水素原子または上記した置換基を有していない炭化水素基と同様のものが挙げられる。
【００２２】
なお、部分構造式（２）で表される基は、Ｅ体およびＺ体の異性体が存在するが本発明の効果においては、どちらも同様に用いることができる。
【００２３】
本発明の硬化剤においては、Ｒ２が水素原子であるものが好ましく、また、Ｒ１、Ｒ３、Ｒ４が分岐鎖を有してもよい炭素原子数１〜１０のアルキル基がより好ましく、Ｒ１が分岐鎖を有する炭素原子数１〜１０のアルキル基が特に硬化時の着色が小さいため好ましい。
【００２４】
上記一般式（１）で表されるイミダゾール化合物の具体的な例としては、以下に示す化合物Ｎｏ．１〜１２の化合物等が挙げられる。
【００２５】
2015209502.tif 000006
【００２６】
＜硬化性樹脂組成物＞
次に、本発明の硬化性樹脂組成物について説明する。本発明の硬化性樹脂組成物は、（Ａ）硬化剤、および（Ｂ）エポキシ樹脂を含有するものであり、（Ａ）硬化剤が、上記一般式（１）で表される本発明の硬化剤である。本発明の硬化性樹脂組成物においては、上記一般式（１）で表される化合物を１種単独で用いてもよいが、２種以上を併用してもよい。
【００２７】
本発明の硬化性樹脂組成物において、本発明の硬化剤の添加量は、エポキシ樹脂１００質量部に対して、０．００１〜５０質量部であり、好ましくは０．０１〜３５質量部である。本発明の硬化性樹脂組成物中、エポキシ樹脂の含有量は、１０〜９９．９９９質量％であることが好ましく、より好ましくは、２５〜９９質量％である。
【００２８】
本発明の硬化性樹脂組成物は、上記一般式（１）で表されるイミダゾール化合物を少なくとも１種含有していればよいが、本発明の硬化剤は、他の硬化剤と組み合わせて用いることもできる。また、本発明の硬化剤と他の硬化剤とを含む硬化剤組成物としてもよい。上記一般式（１）で表される硬化剤以外に用いられる硬化剤成分としては、公知の硬化剤、特に熱硬化剤が広く用いられ、例えば、上記一般式（１）で表されるイミダゾール化合物以外のイミダゾール化合物、アミン化合物、ジシアンジアミド、酸無水物化合物、ポリフェノール、チオール化合物、潜在性硬化剤、熱ラジカル開始剤等が挙げられる。
【００２９】
本発明の硬化剤と同時に他の硬化剤を混合して硬化剤組成物として用いる場合、硬化性に優れる点で、上記一般式（１）で表される化合物は、硬化剤全量中、通常、２０質量％以上含有されることが好ましく、より好ましくは５０質量％以上、特に好ましくは７０質量％以上含まれる。また、酸無水物化合物、ポリフェノール、チオール化合物等と併用する場合、上記一般式（１）で表される化合物は、硬化触媒として用いることもでき、熱硬化剤組成物中、５質量％以下で用いられる。本発明の硬化剤樹脂組成物において、上記一般式（１）で表される化合物以外に用いられる熱硬化剤成分として好ましいものは潜在性熱硬化剤である。
【００３０】
本発明の硬化剤や上記硬化剤組成物は、エポキシ樹脂を主体とする主剤と組合せて、例えば、コンクリート、セメント、モルタル、各種金属、皮革、ガラス、ゴム、プラスチック、木、布、紙等に対する塗料あるいは接着剤；包装用粘着テープ、粘着ラベル、冷凍食品ラベル、リムーバブルラベル、ＰＯＳラベル、粘着壁紙、粘着床材の粘着剤；アート紙、軽量コート紙、キャストコート紙、塗工板紙、カーボンレス複写機、含浸紙等の加工紙；天然繊維、合成繊維、ガラス繊維、炭素繊維、金属繊維等の収束剤、ほつれ防止剤、加工剤等の繊維処理剤；シーリング材、セメント混和剤、防水材等の建築材料等の広範な用途に使用することができるだけでなく、光学フィルム、光学フィルム用接着剤、光学素子等の光半導体封止材や電子部品の接着等の電子材料用途、自動車用材料の用途にも好適である。
【００３１】
本発明の硬化性樹脂組成物において使用されるエポキシ樹脂は、一般にエポキシ樹脂として使用されているものであれば特に限定されない。例えば、ハイドロキノン、レゾルシン、ピロカテコール、フロログルクシノール等の単核多価フェノール化合物のポリグリシジルエーテル化合物；ジヒドロキシナフタレン、ビフェノール、メチレンビスフェノール（または、ビスフェノールＦ）、メチレンビス（オルトクレゾール）、エチリデンビスフェノール、イソプロピリデンビスフェノール（または、ビスフェノールＡ）、イソプロピリデンビス（オルトクレゾール）、テトラブロモビスフェノールＡ、１，３−ビス（４−ヒドロキシクミルベンゼン）、１，４−ビス（４−ヒドロキシクミルベンゼン）、１，１，３−トリス（４−ヒドロキシフェニル）ブタン、１，１，２，２−テトラ（４−ヒドロキシフェニル）エタン、チオビスフェノール、スルホビスフェノール、オキシビスフェノール、フェノールノボラック、オルソクレゾールノボラック、エチルフェノールノボラック、ブチルフェノールノボラック、オクチルフェノールノボラック、レゾルシンノボラック、テルペンフェノール等の多核多価フェノール化合物のポリグリシジルエーテル化合物；エチレングリコール、プロピレングリコール、ブチレングリコール、ヘキサンジオール、ポリグリコール、チオジグリコール、グリセリン、トリメチロールプロパン、ペンタエリスリトール、ソルビトール、ビスフェノールＡ−エチレンオキシド付加物等の多価アルコール類のポリグリシジルエーテル；マレイン酸、フマル酸、イタコン酸、コハク酸、グルタル酸、スベリン酸、アジピン酸、アゼライン酸、セバシン酸、ダイマー酸、トリマー酸、フタル酸、イソフタル酸、テレフタル酸、トリメリット酸、トリメシン酸、ピロメリット酸、テトラヒドロフタル酸、ヘキサヒドロフタル酸、エンドメチレンテトラヒドロフタル酸等の脂肪族、芳香族または脂環族多塩基酸のグリシジルエステル類およびグリシジルメタクリレートの単独重合体または共重合体；Ｎ，Ｎ−ジグリシジルアニリン、ビス（４−（Ｎ−メチル−Ｎ−グリシジルアミノ）フェニル）メタン、ジグリシジルオルトトルイジン等のグリシジルアミノ基を有するエポキシ化合物；ビニルシクロヘキセンジエポキシド、ジシクロペンタンジエンジエポキサイド、３，４−エポキシシクロヘキシルメチル−３，４−エポキシシクロヘキサンカルボキシレート、３，４−エポキシ−６−メチルシクロヘキシルメチル−６−メチルシクロヘキサンカルボキシレート、ビス（３，４−エポキシ−６−メチルシクロヘキシルメチル）アジペート等の環状オレフィン化合物のエポキシ化物；エポキシ化ポリブタジエン、エポキシ化スチレン−ブタジエン共重合物等のエポキシ化共役ジエン重合体、トリグリシジルイソシアヌレート等の複素環化合物が挙げられる。本発明の硬化性樹脂組成物においては、これらのエポキシ樹脂の中でも、特に液状のビスフェノール型エポキシ樹脂を使用することが、より優れた性能の硬化物を得るという観点から好ましい。
【００３２】
本発明の硬化性樹脂組成物は、必要に応じて溶媒；硬化促進剤；希釈剤；ガラス繊維、炭素繊維、セルロース、ケイ砂、セメント、カオリン、クレー、水酸化アルミニウム、ベントナイト、タルク、シリカ、微粉末シリカ、二酸化チタン、カーボンブラック、グラファイト、酸化鉄、瀝青物質等の充填剤もしくは顔料；増粘剤；チキソトロピック剤；難燃剤；消泡剤；防錆剤；コロイダルシリカ、コロイダルアルミナ等の、エポキシ樹脂組成物において常用される添加物を含有させてもよい。さらに、キシレン樹脂や石油樹脂等の、粘着性の樹脂類を併用することもできる。
【実施例】
【００３３】
以下、実施例および比較例を挙げて本発明をさらに詳細に説明するが、本発明はこれらの実施例等に限定されるものではない。
【００３４】
〔合成例１〕化合物Ｎｏ．１の化合物の合成
プロピオンアルデヒド１０．０ｇ（０．１７ｍｏｌ）とメタノール３０．０ｇの溶液に氷水冷下、２８％アンモニア水１０．５ｇ（０．１７ｍｏｌ）を滴下した。室温で１時間撹拌後、水冷下、ジアセチル１４．８ｇ（０．１７ｍｏｌ）と２８％アンモニア水１０．５ｇ（０．１７ｍｏｌ）を滴下した。室温で２日間撹拌後、減圧下脱溶媒し得られた固体を酢酸エチル４０．０ｇに溶解させ水で洗浄した。油層を無水硫酸マグネシウムで乾燥後、減圧化脱溶媒し、化合物Ｎｏ．１の化合物１２．２ｇ（収率５７％）を得た。
【００３５】
〔合成例２および３〕化合物Ｎｏ．２および化合物Ｎｏ．３の化合物の合成
合成例１のプロピオンアルデヒドを２−エチルブタナールまたは２−エチルヘキサナールに変更した以外は同様の手法で化合物Ｎｏ．２および化合物Ｎｏ．３の化合物を合成した。
【００３６】
〔合成例４〕化合物Ｎｏ．４の化合物の合成
化合物Ｎｏ．１の化合物３．０ｇ（２４ｍｍｏｌ）、ベンジルブロマイド５．０ｇ（２９ｍｍｏｌ）、炭酸カリウム８．３ｇ（６０ｍｍｏｌ）とテトラヒドロフラン４０．０ｇの溶液を７０℃で２．５時間撹拌した。冷却後、酢酸エチルと水を加え油水分離し、油層を水で洗浄した。油層を無水硫酸マグネシウムで乾燥後、減圧化脱溶媒して得られた油状物をカラムクロマトグラフィーにより精製し化合物Ｎｏ．４の化合物１．５ｇ（収率２９％）を得た。
【００３７】
〔合成例５〕化合物Ｎｏ．５の化合物の合成
化合物Ｎｏ．１の化合物２．０ｇ（１６ｍｍｏｌ）、アクリル酸ｔｅｒｔ−ブチル３．１ｇ（２４ｍｍｏｌ）、リン酸三カリウム６．８ｇ（３２ｍｍｏｌ）とアセトニトリル１０．０ｇの溶液を７０℃で６時間撹拌した。冷却後、酢酸エチルと水を加え油水分離し、油層を水で洗浄した。油層を無水硫酸マグネシウムで乾燥後、減圧化脱溶媒して得られた油状物をカラムクロマトグラフィーにより精製し化合物Ｎｏ．５の化合物１．６ｇ（収率３９％）を得た。
【００３８】
【表１】
2015209502.tif 000007
【００３９】
１Ｈ−ＮＭＲ（ＣＤＣｌ３）
【表２】
2015209502.tif 000008
【００４０】
ＩＲスペクトル（ＡＴＲ）
【表３】
2015209502.tif 000009
【００４１】
〔実施例１〜５および比較例１〜４〕硬化物の着色性評価
ＥＰ−４１００Ｅ（株式会社ＡＤＥＫＡ製、エポキシ当量１７０）１００部に、表４に示すとおりに、イミダゾール誘導体２７ｍｍｏｌを配合した。この樹脂組成物を２５μｍ厚のスペーサーとともに２枚のガラス板に挟み、１５０℃で４時間加熱して硬化させた。
【００４２】
得られた各硬化物を室温まで冷却した後に、ガラス板を取り外し、試験片（硬化物）を得た。試験片の色度を分光色差計ＳＥ６０００（日本電色工業株式会社製）にて測定した。１５０℃の加熱を経ていないＥＰ−４１００Ｅの色度を０として、実施例１〜５および比較例１〜４の硬化物の色度を算出して評価した（ΔＥ＊ａｂ）。値が小さいほど着色が小さいことを表す。
【００４３】
【表４】
2015209502.tif 000010
【００４４】
2015209502.tif 000011
【００４５】
上記表４の結果より、本発明の硬化剤を含む硬化性樹脂組成物の硬化物は、着色が少なく、光学材料に好適に用いることができることが確かめられた。